"a第1及び第2の主表面と外周部とを有し、互いに結合された活性粒子を含有する、フィルタ媒体の第1の層と、b第1及び第2の主表面と外周部とを有し、互いに結合された活性粒子を含有する、フィルタ媒体の第2の層と、cプレナムであって、該プレナムがフィルタ媒体の各層の前記第2の主表面を結合させるように、前記フィルタ媒体の前記第1の層と第2の層との間に配設された、プレナムと、dフィルタ媒体の前記第1の層からフィルタ媒体の前記第2の層へと延び、フィルタ媒体の前記第1及び第2の層の前記外周部のうちの少なくとも一部分に固定されるハウジング側壁であって、フィルタ媒体の前記第1及び第2の層の前記第1の主表面はそれぞれ流体透過性であり、かつそれぞれ外部気体空間と流体連通する、ハウジング側壁と、を備えるフィルタカートリッジ。前記ハウジング側壁はロール巻きタイプである、請求項1に記載のフィルタカートリッジ。前記ハウジング側壁は、前記側壁の内面上に接着剤又はのりを有する、請求項2に記載のフィルタカートリッジ。前記接着剤又はのりは、感圧性接着剤又はホットメルトを含む、請求項3に記載のフィルタカートリッジ。前記プレナムは、導管から前記フィルタカートリッジの外周部に向かって延びる1本以上のリブを有するプラスチック構造体を備える、請求項1に記載のフィルタカートリッジ。フィルタ媒体の前記第1及び第2の層はそれぞれ、活性粒子の層に対して並置された少なくとも1つのカバーウェブ層を有する、請求項1に記載のフィルタカートリッジ。フィルタ媒体の前記第1及び第2の層はそれぞれ、活性粒子の第1及び第2の層を含む、請求項6に記載のフィルタカートリッジ。前記ハウジング側壁は、ロール巻きタイプの板紙バンド、ロール巻きタイプのプラスチック材料のバンド、又はロール巻きタイプの複数層材料のバンドを備える、請求項1に記載のフィルタカートリッジ。前記ハウジング側壁は、2~3センチメートルの幅、及び0.1~0.5ミリメートルの厚さを有する、請求項8に記載のフィルタカートリッジ。0.9分/グラムを超える耐用寿命と重量との比、及び0.35分/ミリリットルを超える耐用寿命と容積との比を示す、請求項9に記載のフィルタカートリッジ。1.0分/グラムを超える耐用寿命と重量との比、及び0.4分/ミリリットルを超える耐用寿命と容積との比を示す、請求項1に記載のフィルタカートリッジ。1.1分/グラムを超える耐用寿命と重量との比、及び0.45分/ミリリットルを超える耐用寿命と容積との比を示す、請求項1に記載のフィルタカートリッジ。前記活性粒子は活性炭粒子を含み、かつ前記活性炭粒子は、PSAマイクロ粒子によって又は結合剤粒子によって互いに結合されている、請求項1に記載のフィルタカートリッジ。前記活性粒子は活性炭粒子を含み、かつ前記活性炭粒子は不織布ポリマー繊維によって互いに結合されて、活性炭粒子とポリマー繊維との自己支持層を形成する、請求項1に記載のフィルタカートリッジ。前記ウェブが少なくとも1.6×104/mm水柱の吸収係数Aを示すように、前記活性炭粒子は、前記ウェブ中に均等に分散されている、請求項14に記載のフィルタカートリッジ。前記ポリマー繊維はエラストマー繊維を含む、請求項15に記載のフィルタカートリッジ。前記ポリマー繊維はポロプロピレンを含む、請求項15に記載のフィルタカートリッジ。フィルタ媒体の各層は、不織布ポリマー繊維によって互いに結合された活性粒子の第1及び第2の層を含む、請求項1に記載のフィルタカートリッジ。前面から背面にかけて、若しくは頂部から底部にかけて、あるいはその両方で湾曲している、請求項1に記載のフィルタカートリッジ。請求項1に記載のフィルタカートリッジを1つ以上備える、呼吸用保護具。本発明は、第1及び第2のフィルタ媒体層を備える新しいフィルタカートリッジを提供する。これらの層は、第1及び第2の主表面と外周部とを有し、互いに結合された活性粒子を含有している。このカートリッジはまたプレナムを有し、そのプレナムは、各フィルタ媒体層の第2の主表面を結合させるように、フィルタ媒体の第1の層と第2の層との間に配設されている。ハウジング側壁は、フィルタ媒体の第1の層からフィルタ媒体の第2の層へと延びており、かつフィルタ媒体の第1及び第2の層の外周部の少なくとも一部分に固定されている。フィルタ媒体の第1及び第2の層の第1の主表面はそれぞれ流体透過性であり、それぞれ外部気体空間と流体連通している。本発明は更に、フィルタカートリッジを作製する新しい方法を提供するものであり、その方法は、互いに結合された活性粒子をそれぞれが含有する第1及び第2のフィルタ媒体層であって、それぞれが外周部を備える第1及び第2のフィルタ媒体層を設ける工程と、間隔を置いた関係でフィルタ媒体層を積み重ねる工程と、フィルタ媒体層の外周部の少なくとも一部分にロール巻きタイプのハウジング側壁を固定する工程とを含む。本発明のフィルタカートリッジは、中央プレナムで分離されたフィルタ媒体の2つの層を有するので、広い露出表面積を濾過用にあてることができる中央プレナムを使用することにより、単一の表面を通じた単一の流れとは対照的に、二系統の空気流入がもたらされ得る。より小さな圧力降下がフィルタ媒体を越えて達成され得るという点で、フィルタ媒体の表面積の増加は有利である。呼吸用保護具の着用者は多くの場合、濾過される空気をフィルタ媒体に通過させるようにするために必要な力を供給する役割を担うため、圧力降下の低減は、特にユーザーの快適性に対して、非常に有利となり得る。本発明においてハウジング側壁を設けることにより、より大きな深さ又は厚さを本発明のフィルタカートリッジに与えることが可能となり、それによって体積が増加し、製品の耐用寿命が延長される。2つのフィルタ媒体層が、それらの外周部において、フィルタ媒体層の露出した第1の表面から延びることができるハウジング側壁に固定される。更に、フィルタカートリッジの合体した個々の構成要素がそれら自体は一般に軽量であり、構造上の容量は小さい、フィルタカートリッジとして機能するのに十分な構造的完全性又は剛性を有する3次元の軽量な構築物を提供するという点で、本発明は独特である。ハウジング側壁は、簡潔なロール巻きタイプの材料から得られる。結果として得られる製品はしたがって、その全容積に対して軽量である。また、体積の増したフィルタ媒体が使用され得るため、製品の耐用寿命が延長でき、その結果耐用寿命と重量又は体積との比率がより大きくできる。更に、本発明の方法は、多層状のカートリッジ構造にもかかわらず、組立て作業が迅速に達成され得るという点で有利である。個々の層は、ハウジング側壁を形成するのと同時に互いに接合され得る。そのプロセスはしたがって、製造し易くなり、それによって製品コストを低減し得る。要するに、本発明のフィルタカートリッジは、圧力降下をより小さくし製品重量を低減した形で、耐用寿命が延び快適性が改善された吸用保護具をユーザー提供でき、また本発明的の方法は、多層構造体に対して素早い組立て作業を提供することができる。用語以下に記載する用語は、次に定義する意味を有する。活性粒子は、触媒作用及び/又はイオン交換などの化学的性質、及び/又は捕捉、吸着、吸収、若しくはそれらの組合せなどの物理的性質を含めた、いくつかの特徴又は性質に起因するいくつかの作用又は機能を実施するのに特に適している粒子又は顆粒を意味する。結合されたは、別の接触用構成要素又は物質の使用によって互いに結び付けられたことを意味する。清浄な空気は、汚染物質を除去するために濾過された、ある体積の大気中の周囲空気を意味する。外部気体空間は、吐き出された気体がマスク本体及び/又は呼気弁を通り抜けた後に入る、周囲大気の気体空間を意味する。フィルタカートリッジは、内部気体空間に空気が入る前に空気を濾過する目的で呼吸マスク本体に脱着可能にあるいは永久的に取付け可能である機器を意味する。フィルタ媒体は、それを通過した空気から混入物を除去するように設計された通気性構造体を意味する。ハウジング側壁は、その構造の側部の少なくとも一部分に位置する不通気性表面を意味する。結合させるは、必ずしも直接、接触しないが間に他の層があってもよい、向き合うことを意味する。内部気体空間は、マスク本体と人の顔との間の空間を意味する。多数は、4以上を意味する。プレナムは、複数の空気流路が別の空気流路と集まる又は合流する領域又は空間を意味する。複数は、2以上を意味する。ロール巻きタイプは、ロール巻きの材料のロールから入手されることを意味する。固定されるは、互いに連結されることを意味する。本発明を実施する際には、あるフィルタカートリッジが提供され、そのフィルタカートリッジは、エラストマー製の覆面部に連結される1つ以上の脱着式カートリッジを組み込んだタイプの負圧呼吸用保護具における使用に好適である。このフィルタカートリッジは、カートリッジ外部に定置された継手を通じて覆面部内部に送達され得る二又の空気流のパターンを用いている。二又フィルタは、カートリッジの2つの面を通じて双方向的に生じる空気流路を有する。これらの流路は中央プレナムにて合流する。これらのフィルタカートリッジは、分流フィルタと呼ばれることもある。ハウジング側壁が、離間したフィルタ媒体層の各々の外周部に固定されて、ストリップフレーム型のフィルタカートリッジを形成する。ハウジング側壁は、軽量のロール巻きタイプの材料形態をなすことができる。図1は、ある人によって鼻と口に被せて頭部で着用され得る呼吸マスク10を示している。呼吸マスク10は、マスク本体14の対向する側部に位置する第1及び第2のフィルタカートリッジ12及び12’を有している。フィルタカートリッジ12及び12’は、脱着可能であっても、マスク本体14に永久的に固定されていてもよい。カートリッジ12、12’は、マスク本体14内に位置する内部気体空間の中に周囲空気が流入する前に、その周囲空気を濾過する。内部気体空間に存在するようになる空気は、着用者の吸息に適した清浄な空気である。マスク本体14は、剛性のインサート16と、エラストマー製の顔面接触部分18とを有してもよい。そのような構造を有するマスク本体が、フランニガンFlanniganらへの米国特許第7,650,884号に記載されている。呼吸マスク10はまたハーネス20を有しており、このハーネス20は、呼吸用保護具が着用されているときに、マスク本体14を着用者の頭部上で支持するためのものである。ハーネス20は様々な構成をなし得るが、一般には、着用者の頭部の後方を通る1本以上のストラップ22を有している。ストラップ22は、1つ以上のバックル23によって互いに連結され得る。ハーネス20は、例えば、ブロストロムBrostromらへの米国特許第6,732,733B1号及び同第6,457,473号、バイランByramへの同第5,691,837号、並びにセッパラSeppalaらへの同第5,237,986号に記載されているドロップダウンハーネスであってもよい。また、マスク本体14を着用者の頭部上で支持するのを支援するために、頭頂部用部材24が任意選択により用いられてもよい。マスク本体14に固定されたフィルタカートリッジ12、12’は、第1及び第2の主表面26及び28と、ハウジング側壁30とを有している。ハウジング側壁30は、少なくともフィルタ媒体の第1の層の第1の露出主表面32から、少なくともフィルタ媒体の第2の層の第1の露出主表面32’へと延びている。ハウジング側壁30は、フィルタ媒体の第1及び第2の層の外周部に固定されている。ハウジング側壁30は通常、フィルタ媒体内の活性粒子層の外周部全体にわたって延び、カートリッジの側面から活性粒子が見えないようになっている。ハウジング側壁30はまた、第1及び第2の露出主表面26及び28の全体にわたって半径方向内向きに延びるフランジを設けられ得る。図示のように、フィルタカートリッジは、正面から背面にかけて湾曲していてもよい。カートリッジはまた、頂部から底部にかけて、あるいは両方の方向において、湾曲していてもよい。図2は、フィルタカートリッジ12の反対側、つまり内側を示している。マスク本体へのカートリッジの固定を可能にするために、バヨネット継手36がフィルタカートリッジの底部表面28上に存在する。継手36はまた、フィルタ媒体の第2の層を通じて、中央に配設されたプレナムの中に導管又は導管へのアクセスを設けることもできる。フィルタカートリッジ12へのマスク本体の嵌合は、マスク本体上に配設された雄の継手をバヨネット継手36の中に挿入し、マスク本体に対して適切な方向にフィルタカートリッジ12を回転させることによって達成され得る。雄の継手はその上に配設されたノブを有し、そのノブはバヨネット継手36内の切欠きノッチ34と嵌合する。使用の際、フィルタカートリッジ12の第1及び第2の主表面26及び28を通過した空気は、バヨネット継手32内の開口部37と流体連通するプレナムに進入する。したがって、バヨネット継手36は、流体連通と固定手段の双方に寄与し得る。それに代わって、導管と継手がハウジング側壁30上に、通常は主表面28上ではなく側壁の前方部分上に設けられてもよい。導管と継手を側壁30の上に再配置し、プレナムのすぐ近くにある溝付き開口部に空気を通すことにより、カートリッジ表面28上の有効濾過面積が増加し得るが、その結果、製造プロセスにおいて廃棄物が減少すると共に性能が改善されることになり得る。図3は、フィルタカートリッジ12の内部構造の例を示している。図示のように、フィルタカートリッジ12は、それぞれフィルタ媒体の第1及び第2の層38及び40を含んでいる。フィルタ媒体の第1及び第2の層38、40はプレナム42によって分離されている。フィルタ媒体の第1及び第2の層38、40はそれぞれ、第1の主表面32、32’と、第2の主表面44、44’と、外周部46、46’とを有している。プレナム42はフィルタ媒体の第1層38と第2の層40との間に配設されており、そのため、プレナム42はフィルタ媒体の各層38、40の第2の主表面44、44’を結合させるようになっている。プレナムは、スペーサ45によって画定されてもよく、スペーサ45は、各フィルタ媒体層の外周部46、46’に向かって導管48から延びる一連のリブ47を有するプラスチック構造体の形態をなしてもよい。ハウジング側壁30は、概して、フィルタ媒体の第1の層38の第1の主表面32から、フィルタ媒体の第2の層40の第1の主表面32’へと延びている。ハウジング側壁30は、適切な固定手段を使用して、それぞれフィルタ媒体の第1及び第2の層38、40の外周部46、46’に固定されてもよい。フィルタ媒体の第1及び第2の層38、40の第1の主表面32、32’はそれぞれ流体透過性であり、それぞれ外部気体空間と流体連通している。カバーウェブ49aが、フィルタ媒体の第1及び第2の層38、40の外側表面上に配設されてもよい。カバーウェブ49bが、フィルタ媒体の第1及び第2の層38、40の内側表面上に配設されてもよい。カバーウェブ49a、49bは、各層50、52内に活性粒子の粒体を保持することによって、活性粒子層50、52を保護するように働き得る。粗粒層50は、細粒層52の上流側に設置されており、一次濾過層として機能するが、細粒層52は仕上げ層として作用する。フィルタカートリッジ12の側部又は外周部に沿って配設されたハウジング側壁30は、ロール巻きタイプであってもよく、つまり、ロール巻きから引き出すことができ、また様々な手段によってフィルタ媒体層38、40の外周部に固定され得る。固定手段は、感圧性接着剤などの接着剤、ホットメルト接着剤、ポリウレタン系反応性ホットメルト接着剤、又はUV硬化性接着剤などの接着剤を用いて実現されてもよい。ハウジング側壁30を組立体72に固定するために使用され得る、商業的に入手可能な製品の例には、スリーエム3Mブランドの接着剤、JetMelt商標、ScotchWeld商標、及びFastBond商標が挙げられる。固定手段は通常、側壁30の内部表面上の、少なくとも、フィルタ媒体の第1及び第2の層38、40がハウジング側壁30の内部表面と接触する領域に配設される。フィルタ媒体の第1及び第2の層38、40とハウジング側壁30の内部表面との間の固定は、使用中に空気がフィルタカートリッジ12を通過している際に破壊通気が生じないようなものであるべきである。つまり、空気はハウジング側壁に沿ってカートリッジ12を通り抜けることによって、フィルタ媒体の第1及び第2の層38、40の濾過機能を迂回することができないものである。フィルタ媒体層38、40はそれぞれ、活性粒子の多数の層を含むものとして示されているが、各フィルタ媒体層38、40は、活性粒子の単一の層を含んでもよい。図4は、本発明に従ってフィルタカートリッジを作製する際に用いられ得る全体的な工程を示している。図示のように、本発明は、フィルタ媒体層を設ける工程54と、間隔を置いて積み重ねる関係でフィルタ媒体層を組み立てる工程56と、フィルタ媒体層を少なくともそれらの外周部の一部分に沿って巻き付ける工程58の3つの工程を基本的に含んでいる。フィルタ媒体層は、空気を濾過するために使用される活性粒子の層を構成し、それらの層を垂直に切断して、複数のフィルタ媒体の層をフィルタカートリッジ内での使用に合わせた寸法にすることによって設けられてよい。これらの層は、互い関連した間隔を置いた関係で各層を積み重ねることによって、一緒に組み立てられてもよい。各層の所望の間隔を維持するためにスペーサが各層の間に設けられてもよい。更に、バヨネット継手は、同様にプレナムの中に通じる導管を提供できるものであるが、フィルタ媒体の第2の層を通じて設けられてもよい。積み重ねられた層は、互いに関連した所望の位置へと圧縮されている。各層が所望の位置に組み立てられると、質量が概ね軽量でありかつ頑丈な構造をなすフィルタカートリッジを得るために、ハウジング側壁が、組み立てられた層の外周部を囲んで巻き付ける58。図5は、後に組み立てられハウジング側壁30で巻き付けられるフィルタ媒体の第1及び第2の層38、40を設けるのに使用され得る工程を示している。本発明に従って使用するためにフィルタ媒体の層を組み立てるには、複数の材料層が使用できる。例えば、第1のカバーウェブ49a、活性粒子の第1の層50、活性粒子の第2の層52、及び第2のカバーウェブ49bが、フィルタ媒体の半加工品60をなすように組み立てできる。カバーウェブ49a及び49bの第1及び第2の層は、各層を保護するために、また、複合したフィルタ媒体構造内に粒体が保持されるようにするために、活性粒子の各層50、52の対向する側に設けることができる。上記のように、活性粒子の第1の層50は、活性粒子の第2の層52と比べて、より低い圧力降下及びより大きな細孔径を有するように構成できる。これは、第2の層52と比べて、より大きな粒子を第1の層50に使用することによって達成されてもよい。活性粒子の第1の層50はしたがって一次濾過層として作用するが、第2の層52はバックアップ層として作動する。活性粒子の第1の層50は、より低い圧力降下を有するが、一般にはより厚い厚さを有し、したがって、第2の層52と比べてより多量の混入物を除去するように適合されている。第2の層52は一般に、より高い圧力降下を有し得るが、より高い吸着動特性を有することもでき、したがって、第1の層52を通過できる混入物を除去することができる。したがって、第2の層は一般に、仕上げ層と呼ばれる。第1の層50にて使用される活性粒子の寸法は一般に、約12×30メッシュ~20×40メッシュで使用されるが、第2の層52の活性粒子は一般に、約40×140メッシュ~80×320メッシュの大きさであってもよい。一次濾過層の厚さは約5ミリメートルmm~25mmであってもよく、仕上げ層の厚さは約1mm~4mmであってもよい。カバーウェブ及び活性粒子の多数の層が、多層の半加工品60へと組み立てられると、この半加工品は、線62及び64に沿って横方向に直線的に切断される。切断線62と64との距離は、カートリッジハウジングに配置されるフィルタ媒体の長さを規定する。切断された半加工品68は次いで、更なる切断操作を受け、その切断操作において、切断された半加工品60上に丸み付きの隅部70が設けられる。これらの丸み付きの隅部70は一般に、カートリッジハウジング内に配設されるフィルタ媒体層の幅を規定する。隅部を画定する切断工程の後、フィルタカートリッジ内に配設される各フィルタ媒体層の形状及び構成を完全に画定するように、一連の長手方向の切れ目71が設けられる。これらの切断された層は次いで、後の組立て工程に向けられ得るように分離される。この分離は、配列を反転させることによって達成されてもよい。図6は、フィルタカートリッジ内部を画定する構造へと、個々のフィルタ媒体層38、40とプレナムスペーサ45とを組み立てる工程を示している。フィルタカートリッジ用の内部組立体72を構築する工程において、フィルタ媒体の第2の層40、スペーサ45、フィルタ媒体の第1の層38、及びバヨネット継手36が順に受け器74内に配置される。フィルタ媒体の第2の層40は、その中に位置する開口部76を有し、そのため導管48をその開口部76に通すことができるという点で、フィルタ媒体の第2の層40は、フィルタ媒体の第1の層38と区別される。導管48は、管の形式でプレナムスペーサ45から垂直に延びている。バヨネット継手36は、図3に示すように、導管部材48に連結される。各部品が適切に整列されると、プランジャ78が使用されて組立て品が互いに押し付けられ、空間関係で互いに分離したフィルタ媒体の第1及び第2の層38及び40が生じる。スペーサ45は、層38と40との適切な空間的距離を確保し、フィルタ媒体層38及び40から導管48の中へ気流を分配するのに役立つ。図7は、適切な圧縮状態にあり、ハウジング側壁30を貼り付けられるように準備された組立体72を示している。ハウジング側壁30は、ロール80から引き出され、フィルタカートリッジ組立体72の外周部82に固定される。特に、ハウジング側壁30は、外周部82に沿って顕著な破壊通気が生じないように、フィルタ媒体の第1及び第2の層38及び40に固定される。この目的で、ハウジング側壁を作製するために使用される材料の内面には、好適な接合手段が設けられてもよい。ハウジング側壁30がカートリッジ組立体72の外周部82に適切に固定されると、結果として得られるフィルタカートリッジは、空気を濾過する目的でマスク本体に取り付けられ得る。消耗品としてのフィルタの位置付けに与えられた低コスト解決策に対する要求性を認識する簡潔なハウジングシステムを提供するという点で、本発明は特に有利である。ハウジング側壁は、板紙のバンドを備えてもよく、そのバンドの内層が接着剤で固着される。それに代わって、更なる頑健性が望まれる場合、薄いプラスチックのバンド、例えば、好適な特性を備えた0.1mm~0.2mm厚のプラスチック、例えばポリエステルが貼り付けられ得る。また、多層のロール巻きタイプの材料が使用されてもよい。その外面は望ましくは、印刷可能なしるしを受け入れることが可能である。側壁は通常、約2センチメートルcm~3cmの幅を有するが、6cm程度まで拡大されることもあり、その場合、目的の用途又は特定の規制基準の承認には、相当な量の炭素が必要となる。側壁の厚さは通常、約0.1mm~0.5mmである。側壁のバンドは、ダイカット方法を用いて形成され得るが、これは、他のフィルタハウジング設計で一般に用いられる、費用のかかる射出成形とは対照的である。本発明のフィルタカートリッジは、0.9超、更には1.0超、更には1.1超の、有機蒸気耐用寿命と重量との比分/グラムを示し得る。本発明のカートリッジはまた、0.35超、更には0.4超、更には0.45超の、有機蒸気耐用寿命と体積との比を有し得る。有機蒸気耐用寿命は、以下の実施例の節に記載された試験に従って判定できる。結果として得られるフィルタカートリッジは、ロール巻きタイプの側壁を基本的に備えるハウジングから作製されるため、このカートリッジの重量は、既知のフィルタカートリッジよりも相当に軽いものとなり得る。既知のフィルタカートリッジは通常、押出されたプラスチックを使用するか、あるいは中実のハウジング基部を有するものであり、そのため全体的な製品重量が増加する。本発明のカートリッジは、2つの暴露面を有し、それらの暴露面を通過して空気がプレナムに進入し得る。フィルタカートリッジ上の2つの流体不透過性の面を使用することにより、重量が低減されるだけでなく、圧力降下も低減される。結果として得られるカートリッジはしたがって、重量が軽く、呼吸が容易となり得るものである。本発明で使用されるフィルタ媒体は、様々な手段で互いに結合された活性粒子を含んでいる。そのような粒子材料の部分集合の1つに、流体中の各成分と相互作用して組成物を除去するかあるいは変質させる粒子がある。流体中の各成分は、活性粒子の上に又はその中に吸収されてもよく、あるいは活性粒子上に存在しても存在しなくてもよい、第2の成分と反応してもよい。したがって、活性粒子は、吸着性であっても、触媒性であっても、反応性であっても、それらの組合せであってもよい。多様な活性粒子が用いられ得る。望ましくは、活性粒子は、目的の使用条件下で存在すると予想される気体、エアロゾル又は液体を吸収又は吸着することが可能である。収着剤粒子は、ビーズ、薄片、顆粒又は凝集粒子を含む任意の有用な形態をなすことができる。典型的な収着剤粒子には、活性炭;アルミナ及び他の金属酸化物;炭化水素ナトリウム;吸着、化学反応、又はアマルガム化によって流体からある成分を除去できる金属粒子例えば銀粒子;ホプカライト一酸化炭素の酸化を触媒できるなどの粒子状の触媒;酢酸などの酸性溶液又は水酸化ナトリウム水溶液などのアルカリ性溶液で処理された粘土及び他の無機物;イオン交換樹脂;モレキュラーシーブ及び他のゼオライト;シリカ;殺虫剤;殺菌剤及び殺ウイルス剤が挙げられる。活性炭及びアルミナが、一般的な収着剤粒子である。例えば気体の混合物を吸収するために、収着剤粒子の混合物もまた用いられ得るが、実際には気体の混合物を処理するためには、個々の層に別々の収着剤粒子を用いた多層シート物品を製作することがよい場合もある。所望の活性粒子の寸法は大いに異なり得るものであり、通常、幾分かは目的の使用条件に基づいて選択される。一般的な指針として、活性粒子は、平均直径が約5マイクロメートル~3000マイクロメートルと、寸法において様々であってよい。一般に、粒子は、平均直径が約1500マイクロメートル未満、より好ましくは平均直径が約30マイクロメートル~約800マイクロメートル、更に一般的には平均直径が約100マイクロメートル~約300マイクロメートルである。活性粒子は、ガス除去能力を向上させるために、1種類以上の含浸剤で更に処理され得る。処理された活性粒子材料の例には、化学的に表面処理された活性炭が挙げられる例えばブレイBreyらへの米国特許第7,309,513号及び同第7,004,990号、ハーンHernらへの同第6,767,860号、スミスSmithらへの同第6,344,071号、並びにアブラーAblerへの同第5,496,785号及び同第5,344,626号を参照。空気浄化システムにおいて吸収剤として作用する典型的な粒子は、活性炭、化学的に処理された炭素、及びアルミナ吸着剤粒子である。使用され得る商業的に入手可能な活性炭の例が、クラレKurarayGG又はGCなど、クラレKurarayの商標で販売されており、それらは、クラレカーボン社KurarayCarbonCo,Ltdの製品速報8712-1000に記載されている。他の商品に、CECACARBON商標活性炭製品がある。フィルタ媒体の第1及び第2の層は、1つ以上の様々な手段によって互いに結合された活性粒子を含んでいる。例えば、活性粒子は、センクスSenkusらへの米国特許第6,391,429号に記載されているようなPSAマイクロ粒子を使用することによって互いに結合され得る。そのような手法を用いる場合、接着性ポリマーのマイクロ粒子は一般に、活性粒子と比べて、寸法の小さいものである。接着性ポリマーのマイクロ粒子は、例えば、寸法が約1マイクロメートル~約1000マイクロメートルであってもよい。接着性ポリマーのマイクロ粒子は、柔軟な複合構造内で互いに接着するのに十分な量で、活性粒子の間に分散されてよい。マイクロ粒子は、中実のポリアクリレートビーズの形態をなしてもよく、また、1個~14個の炭素原子を有する非第三級アルコールと極性モノマーのアクリル酸エステルから誘導されたものを含む反復単位を有するコポリマーを含んでもよい。反復単位は、酢酸ビニルから誘導されたものを更に含んでもよい。反復単位は、高級ビニルエステル、スチレンスルホン酸塩、マルチビニルモノマー、及びアルファ、ベータ-エチレン性不飽和ポリアルキレンオキシスルフェート、又はそれらの組合せからなる群から選択された化合物から誘導されたものを含んでもよい。ブラウンBraunらへの米国特許第5,078,132号に記載されている手法において、活性粒子は結合剤粒子によって互いに結合されてもよい。活性粒子を互いに結合する用途に好適な結合剤材料は一般に、米国特許第5,078,132号で参照されるポリマー結合剤融解試験を満たすものである。あるいは、活性粒子がポリマー繊維によって互いに結合されて、多孔質のシート状物品が形成されてもよい。多孔質のシート状物品は、約20重量パーセント未満のポリマー繊維を有する自己支持不織ウェブであってもよい。活性粒子は、ウェブが少なくとも1.6×104/mm水柱の吸収係数Aを有するように、繊維ポリマーに混じってウェブ中に十分均等に分散される。吸収係数Aは、ウッドWood著、米国工業衛生協会誌JournaloftheAmericanIndustrialHygieneAssociation、551:11~151994に記載されているものと類似したパラメータ又は測定値を用いて算出され得る。次の米国特許出願公開には、本発明での用途に好適なポリマー繊維によって互いに保持された活性粒子について記載されており、それらは、ブレイBreyらへの米国特許出願公開第2006/0096911A1号、トレンドTrendらへの同第2006/0254427A1号、及びブレイBreyらへの同第2009/0215345A1号である。活性粒子を互いに結合するために使用される繊維は、高分子材料の配合物、例えば、ポリオレフィンエラストマーと弾性スチレン系ブロックコポリマーの配合物から作られてもよい。所望により、開示したウェブの一部分が、ポリマー又は他の繊維状若しくは繊維形成材料を代表し得るが、これは、それ自体ではジメチルメチルホスホン酸dimethylmethylphosphorateDMMPの吸収に対して適切な耐性を呈さないか、あるいは、それ自体では所望の吸収係数Aをウェブに与えることのないものである。例えば、直鎖低密度ポリエチレンDOWLEX2517から作られた、適切に添着されたウェブは、約2.1×104/mm水柱の吸収係数Aを有することが示されているのに対し、直鎖低密度ポリエチレンDOWLEX2503から作られた、同様に添着されたウェブは、約1.0×104/mm水柱の吸収係数Aを有することが示されている。また、ポリオレフィンエラストマーENGAGE8402とスチレン系ブロックコポリマーKRATONG1657の90:10及び50:50の配合物から作られた無装着のウェブは、非常に低いDMMP吸収を有することが示されており、高分子材料がENGAGE8402のみである91重量の炭素添着ウェブは、約2.6×104/mm水柱の吸収係数Aを有することが示されているのに対し、高分子材料がKRATONG1657のみである88重量の炭素添着ウェブは、約1.4×104/mm水柱の吸収係数Aを示すことが以下で示される。フィルタ媒体層はまた、芯鞘型繊維coresheathfibers、分割可能な若しくは並列するバイコンポーネント繊維、又は所謂海島繊維などの多成分繊維multicomponentfiberから形成されてもよい。加えて、フィルタ媒体層は、構成材料のうちの1種類以上として他の高分子材料を使用して、あるいは、スフ例えば、天然又は合成材料のものなどを含めた他の繊維状又は繊維形成材料を加えることによって形成されてもよい。通常は、しかしながら、所望の収着剤粒子添着レベル及び完成したウェブ特性を不当に減じることのないように、比較的少量の他の繊維状又は繊維形成材料が、開示されるウェブで使用されてきた。そのような繊維の無添着ウェブが、DMMPの蒸気で飽和した空気に室温で6日間にわたって暴露された後、ポリマー繊維は、上記のように、約1重量以下のDMMP吸収を示す。ポリマー繊維は、そのような条件下で、約0.5重量パーセント以下のDMMP吸収、約0.3重量以下のDMMP吸収、又は約0.2重量以下のDMMP吸収を示し得る。活性粒子を互いに結合する繊維に使用されるポリマーは、同様の直径のポリプロピレン繊維よりも高い弾性を有し得るただし有する必要はない。このポリマーはまた、エラストマーであり得るが、そうである必要はなく、これは、元の弛緩長さの少なくとも125パーセントまで伸張され得る材料であり、また、付勢力を解放すると実質的に最初の弛緩長さに復元し得る材料である。繊維の形態をなすポリマーはまた、同様の直径のポリプロピレン繊維よりも高い結晶化収縮率を有し得るただし有する必要はない。そのような弾性又は結晶化収縮特性を有する繊維は、フィルタ媒体層の自己圧密化autoconsolidation若しくは緻密化、ウェブの細孔容積の低減、又は利用可能な収着剤粒子と遭遇することなくガスが通過し得る通路の減少を促進し得る。緻密化は、場合によっては、例えば水若しくは他の冷却液の噴霧を用いたウェブの強制冷却によって、あるいは、収集したウェブを、拘束しない若しくは拘束する方式でアニールすることによって促進されてもよい。アニールの時間と温度は、用いられるポリマー繊維及び収着剤粒子の添着レベルを含めた様々な要因に依存し得る。種々の寸法を有する収着剤粒子の混合物例えば二峰性混合物もまた、フィルタ媒体層において用いられ得るが、実際には、上流層にはより大きな収着剤粒子を下流層にはより小さな収着剤粒子を含んだ多層シート物品を製作することがより好ましいこととなり得る。少なくとも80重量パーセントの活性粒子、より好ましくは少なくとも84重量パーセント、最も好ましくは少なくとも90重量パーセントの活性粒子が通常、繊維状ウェブ中に絡まる。坪量の単位で表現すると、活性粒子の添着レベルは、例えば、比較的細かいつまり、小径の粒子に対しては少なくとも約100g/m2gsm、比較的粗い粒子に対しては少なくとも約500g/m2であってよい。弾性のポリマー繊維性ウェブ内に配置された活性粒子を含んだ添着ウェブを使用することは、それによって、支持用の硬質プラスチック又は金属のハウジングシステムを使用することなく順応性のあるフィルタ形状を形作ることが可能となるという点で有利である。順応性のある形状とは、1つ以上の方向に湾曲性を示す形状である。フィルタカートリッジは、前面から背面にかけて、若しくは頂面から底面にかけて、あるいはそれらの両方において湾曲するように適合され得る。理想的には、その湾曲性は、覆面部の形状に追従するように定められ、結果として呼吸用保護具が全体的により小型となり、それによって着用者の視認性が改善され得る。更に、粒子の除去性能を付加的に与えるために、粒子ウェブparticulatewebが添着ウェブの上に積み重ねられ得る。別の実施形態において、ガス除去能力が必要とされない場所では、粒子濾過層が単独で加えられ得る。粒子濾過層は、帯電マイクロファイバ、特に高分子メルトブローンマイクロファイバ、つまりBMFの不織ウェブを備えてもよい例えば、スパルツSpartzらへの米国特許第7,244,291号、ジョーンズJonesらへの同第6,397,458号、及びアンガジバンドAngadjivandらへの同第6,119,691号を参照。マイクロファイバは通常、約25マイクロメートル未満、より一般的には約15マイクロメートル未満の有効繊維径を有する。そのような繊維を含有する帯電ウェブは、例えば、エイリクソンEricksonらへの米国特許第6,846,450号、エイツマンEitzmanへの同第6,824,718号、及びアンガジバンドAngadjivandらへの同第5,496,507号に記載されている通りに製造されてもよい。フィルタ媒体層と共に使用されるカバーウェブは通常、実質的には濾過に関する利点を濾過構造に与えるものではないが、濾過層の外部又は濾過層の上流に配設されると前置フィルタとして作用し得るものである。カバーウェブは、1平方メートル当たり約5グラム~50グラムg/m2、典型的には10g/m2~30g/m2の坪量を有するように適合されてよく、またマイクロファイバをも含有してもよい。カバーウェブに使用される繊維は多くの場合、約5マイクロメートル~24マイクロメートル、一般には約7マイクロメートル~18マイクロメートル、更に一般的には約8マイクロメートル~12マイクロメートルの平均繊維径を有している。カバーウェブ材料は、ある程度の弾力性必ずしもそうではないが一般には、100~200で破断を有してもよく、塑性的に変形可能であってもよい。カバーウェブは、例えばポリプロピレンで作られた高分子スパンボンド繊維を含有してもよい。本発明で使用されるカバーウェブは好ましくは、処理後にウェブ表面から突出する繊維が非常に少なく、したがって滑らかな外面を有する。本発明で使用され得るカバーウェブの例が、例えば、アンガジバンドAngadjivandへの米国特許第6,041,782号、ボストックBostockらへの同第6,123,077号、及びボストックBostockらへのWO96/28216Aに開示されている。OV耐用寿命試験濾過装置の耐用寿命を判定するために、濾過装置を、毎分32リットル、相対湿度50にて、1000ppm百万分率のシクロヘキサンに暴露した。装置において5ppmのシクロヘキサンがフィルタを抜け出た時までに経過した時間により、耐用寿命が判定される。この試験法は、NIOSHの試験法RCT-APR-STP-0046と類似したものであった。同等の装備を使用した。受領した状態でフィルタを試験した。実施例1米国特許出願第2006/096911号に従って炭素添着BMFウェブを作製した。エクソンモービルExxonMobilによって生産されているVistamaxx商標2125を使用して、ポリマー繊維を製作した。12インチ×12インチ30.5cm×30.5cmのプラテンを有するカーバー社Carverの加熱プラテンプレスを使用してバルクの炭素添着ウェブを約4.7mmの厚さに圧縮した。プラテンの温度は華氏200°F93°Cであった。圧力は全体で3000ポンド/平方インチpsi20.7MPaであり、プレス時間は5秒間であった。以下の説明において、OVは有機蒸気を指し、gsmはグラム/平方メートルを意味する。バルク及び仕上げ層は、表1に記載する構成を有した。以下の順の層を有するフィルタを組み立てた。OVバルクOVバルクOV仕上げプレナム構造OV仕上げOVバルクOVバルク約67平方センチメートルの表面積を有する台形形状へと各層を打ち抜いた。各層を上記の順序で整列させ、0.5mm厚の板紙ストリップを貼り付けることによって、各層を外周部の周りで封止した。3Mグレード3764ホットメルト接着剤を使用して、層状の組立体の外周部を囲んでストリップを固定した。プレナム構造は、図面に示すものと類似した機械的構成要素からなるものであったが、上層と下層との間に4mmのプレナム間隙を生じた。比較例1KurarayGC12×20の炭素105ccを3M6000呼吸フィルタカートリッジ本体に急速に充填し、頂部に蓋を超音波溶接した。比較例2ハウジング側壁を持たない二又のフィルタカートリッジを使用した。この製品は、ブロストロムBrostromへの米国再発行特許第35,062号に記載されている構造を有するものであった。実施例1並びに比較例2及び3のフィルタカートリッジを秤量し、容積について測定し、有機蒸気耐用寿命について試験した。耐用寿命をカートリッジの重量及び容積ごとに除算して、耐用寿命/重量及び耐用寿命/容積の比が得られるようにした。結果を以下の表2に示す。上に記載したデータは、本発明のフィルタカートリッジが、比較用の片流れ又は二又流れのフィルタカートリッジと比べて、より良好な耐用寿命と重量又は容積との比を示すことを説明するものである。本発明は、その趣旨及び範囲から逸脱することなく、様々な修正形態及び変更形態を取り得る。したがって、本発明は上述の内容に限定されるものではなく、以下の特許請求の範囲及びそれに相当するものに記載された限定事項によって規制されるべきである。本発明はまた、本明細書において具体的に開示されていない要素の非存在下においても、好適に実施され得る。先に引用したすべての特許及び特許出願は、背景の節で引用したものを含めて、参照によってそのすべての内容が本願に援用される。そのような組み込まれる文書と上記の明細書との間に矛盾又は不一致が存在する限りにおいて、上記の明細書が優先される。"